ПРОЗРАЧНЫЕ ИЗДЕЛИЯ ИЗ ПРИВИТЫХ СОПОЛИМЕРОВ PVC

1. Способ получения привитых сополимеров винилхлорида эмульсионной полимеризацией, причем привитой сополимер содержит основу для прививки и состоящую по меньшей мере частично из винилхлорида прививаемую сополимерную фазу, включающий стадии:
a) получение основы для прививки полимеризацией мономеров, при этом посредством выбора применяемых мономеров устанавливают температуру стеклования Tg основы для прививки, и
b) прививание сополимерной фазы полученной на стадии a) на основу для прививки посредством эмульсионной полимеризации с образованием латекса привитого сополимера винилхлорида, при этом посредством выбора применяемых мономеров и необязательно применяемых сoмономеров устанавливают температуру стеклования Tg прививаемой сополимерной фазы таким образом, чтобы температура стеклования Tg основы для прививки была ниже температуры стеклования Tg прививаемой сополимерной фазы, и
c) отделение привитого сополимера винилхлорида в виде твердого вещества от латекса привитого сополимера винилхлорида,
отличающийся тем, что посредством выбора условий полимеризации на стадии b) средний размер частиц привитого сополимера винилхлорида устанавливают ниже 200 нм.
2. Способ по п. 1, где температура стеклования Tg прививаемой сополимерной фазы находится в области от свыше 20 до 120˚C и/или температура стеклования Tg основы для прививки находится в области от -80 до 20˚C.
3. Способ по п. 1, где на стадии b) сополимерную фазу прививают с помощью эмульсионной полимеризации с применением по меньшей мере одного эмульгатора, причем этом предпочтительно от 60 до 100 масс.% эмульгатора по отношению ко всему количеству эмульгатора загружают предварительно.
4. Способ по п. 1, где температура полимеризации при получении основы для прививки находится в области от 20˚C до 90˚C.
5. Способ по п. 1, где температура полимеризации при
получении прививаемой сополимерной фазы находится в области от 45˚C до 90˚C.
6. Способ по п. 1, где доля основы для прививки составляет от 5 до 70 масс.%, а доля прививаемой сополимерной фазы составляет от 30 до 95 масс.%, по отношению к привитому полимеру винилхлорида.
7. Способ по п. 1, где основу для прививки получают сополимеризацией виниловых соединений.
8. Способ по п. 1, где прививаемую сополимерную фазу получают из от 60 до 100 масс.% винилхлорида и из от 0 до 40 масс.% другого полимеризуемого винилового соединения.
9. Способ по п. 1, где основу для прививки и/или прививаемую сополимерную фазу сшивают.
10. Способ по одному из пп. 1-9, где по меньшей мере два различных привитых сополимера винилхлорида получают независимо друг от друга и затем смешивают с образованием смеси, отличающийся тем, что по меньшей мере два различных привитых сополимера отличаются друг от друга процентным массовым распределением основы для прививки и прививаемой сополимерной фазы.
11. Способ по п. 10, при этом стадии a), b) и c) и смешивание проводят таким образом, что смесь содержит
A) один или несколько привитых сополимеров A, содержащих от 41 до 70 масс.% основы для прививки и от 30 до 59 масс.% прививаемой сополимерной фазы, и/или
B) один или несколько привитых сополимеров B, содержащих от 26 до 40 масс.% основы для прививки и от 60 до 74 масс.% прививаемой сополимерной фазы, и/или
C) один или несколько привитых сополимеров C, содержащих от 5 до 25 масс.% основы для прививки и от 75 до 95 масс.% прививаемой сополимерной фазы,
при этом смесь содержит по меньшей мере два различных привитых сополимера, которые удовлетворяют условиям A) и B), В) и C), A) и C), или по меньшей мере три различных привитых сополимера, которые удовлетворяют условиям A), B) и C).
12. Способ по п. 10, при этом стадии a), b) и c) и смешивание проходят таким образом, что получается смесь, состоящая из
A) одного или нескольких привитых сополимеров A в количестве от 1 до 99 масс.% по отношению к всей смеси, при этом каждый привитой сополимер A содержит
- от 30 до 59 масс.% полученной по меньшей мере частично из винилхлорида прививаемой сополимерной фазы с температурой стеклования Tg в области от 20 до 120˚C, и
- от 41 до 70 масс.% основы для прививки с температурой стеклования Tg в области от -80 до 20˚C, и/или
B) одного или нескольких привитых сополимеров B в количестве от 1 до 99 масс.% по отношению к всей смеси, при этом каждый привитой сополимер B содержит от
- 60 до 74 масс.% полученной по меньшей мере частично из винилхлорида прививаемой сополимерной фазы с температурой стеклования Tg в области от 20 до 120˚C и
- от 26 до 40 масс.% основы для прививки с температурой стеклования Tg в области от -80 до 20˚C, и/или
C) одного или нескольких привитых сополимеров C в количестве от 1 до 99 масс.% по отношению к всей смеси, при этом каждый привитой сополимер C содержит
- от 75 до 95 масс.% полученной по меньшей мере частично из винилхлорида прививаемой сополимерной фазы с температурой стеклования Tg в области от 20 до 120˚C, и
- от 5 до 25 масс.% основы для прививки с температурой стеклования Tg в области от -80 до 20˚C, и/или
D) других компонентов в количестве от 0 до 75 масс.% по отношению к всей смеси,
при этом смесь содержит по меньшей мере 25 масс.% привитых сополимеров, которые удовлетворяют по меньшей мере двум условиям из A), B) и C), и общее содержание удовлетворяющих условиям A), B), C) и D) компонентов составляет 100 масс.%.
13. Способ по п. 11, при этом стадии a), b) и c) и смешивание проходят таким образом, что получается смесь,
состоящая из
A) одного или нескольких привитых сополимеров A в количестве от 1 до 99 масс.% по отношению к всей смеси, при этом каждый привитой сополимер A содержит
- от 30 до 59 масс.% полученной по меньшей мере частично из винилхлорида прививаемой сополимерной фазы с температурой стеклования Tg в области от 20 до 120˚C, и
- от 41 до 70 масс.% основы для прививки с температурой стеклования Tg в области от -80 до 20˚C, и/или
B) одного или нескольких привитых сополимеров B в количестве от 1 до 99 масс.% по отношению к всей смеси, при этом каждый привитой сополимер B содержит от
- 60 до 74 масс.% полученной по меньшей мере частично из винилхлорида прививаемой сополимерной фазы с температурой стеклования Tg в области от 20 до 120˚C и
- от 26 до 40 масс.% основы для прививки с температурой стеклования Tg в области от -80 до 20˚C, и/или
C) одного или нескольких привитых сополимеров C в количестве от 1 до 99 масс.% по отношению к всей смеси, при этом каждый привитой сополимер C содержит
- от 75 до 95 масс.% полученной по меньшей мере частично из винилхлорида прививаемой сополимерной фазы с температурой стеклования Tg в области от 20 до 120˚C, и
- от 5 до 25 масс.% основы для прививки с температурой стеклования Tg в области от -80 до 20˚C, и/или
D) других компонентов в количестве от 0 до 75 масс.% по отношению к всей смеси,
при этом смесь содержит по меньшей мере 25 масс.% привитых сополимеров, которые удовлетворяют по меньшей мере двум условиям из A), B) и C), и общее содержание удовлетворяющих условиям A), B), C) и D) компонентов составляет 100 масс.%.
14. Привитой сополимер винилхлорида, полученный способом по одному из пп. 1-9.
15. Смесь, содержащая различные привитые сополимеры винилхлорида, полученная способом по одному из пп. 10-13.
16. Изделие, полученное с применением привитых сополимеров винилхлорида по п. 14 или с применением смеси по п. 15.
17. Изделие по п. 16, причем изделие имеет пропускание по меньшей мере 65% и/или значение мутности самое большее 60.
18. Применение привитых сополимеров винилхлорида по п. 14 или смеси по п. 15 для получения изделий, предпочтительно для получения пленок с помощью экструдирования и/или каландрирования или для получения формованных изделий с помощью экструдирования или литья под давлением или другого способа термопластичного формования.